통상 적 인 합금 제조 방법 을 이용 하 여 , " 상기 표 1 에 나타낸 재료 "" A "" 의 조성 성분 범위 중 다음 의 함량 으로 합금 조성물 을 제조 하 였 다 . 이 함량 은 Si 2 . 0 중량 %", Cu 0 . 05 중량 %, Mg 5 . 0 중량 %, Fe 0 . 15 중량 %, Mn 0 . 65 중량 %, Zn 0 . 02 중량 %, Ti 0 . 1 중량 %, Al 나머지 중량 % 이 었 다 . 얻 어 진 합금 조성물 의 수축 및 소착 성 을 평가 하 기 위해 , 이 합금 조성물 을 700 ℃ 로 용융 한 후 200 ℃ 로 예열 시킨 금형 에 주입 하 여 실시 예 와 동일 하 게 평가 를 하 였 다 .